(57)【要約】  本発明は、生体内での十分な分解性及び優れた癒着防止性能を備えつつ、従来よりも濡れたときの取り扱い性に優れた癒着防止材を提供することを目的とする。本発明の癒着防止材（１）は、シート状からなり、水溶性高分子（例えばプルラン）を含む基体層（１０）と、基体層（１０）の一方側の面に配置され、脂肪族エステルを含む第１被覆層（２０）と、基体層（１０）の他方側の面に配置され、脂肪族エステルを含む第２被覆層（３０）とを備える。第１被覆層（２０）及び第２被覆層（３０）の光学厚みは２７ｎｍ以上１６０ｎｍ未満に設定されている。
2011081162.tif 000002
【特許請求の範囲】
【請求項１】
水溶性高分子を含む基体層と、
前記基体層の両面のうち少なくとも一方に配置され、脂肪族エステルを含む被覆層とを備え、
分光エリプソメータを用いて波長３８０ｎｍ〜９００ｎｍで測定したときの前記被覆層の光学厚みが、２７ｎｍ以上１６０ｎｍ未満である癒着防止材。
【請求項２】
請求項１に記載の癒着防止材において、
前記被覆層の光学厚みが、２７ｎｍ以上１２８ｎｍ以下である癒着防止材。
【請求項３】
水溶性高分子を含む基体層の両面のうち少なくとも一方に、脂肪族エステルを含む被覆層を、該被覆層の層厚が１３０ｎｍ以上８２０ｎｍ未満となるように積層した癒着防止材。
【請求項４】
請求項３に記載の癒着防止材において、
前記被覆層の層厚が、１３０ｎｍ以上６６０ｎｍ以下に設定されている癒着防止材。
【請求項５】
請求項１〜請求項４のいずれか一項に記載の癒着防止材において、
前記被覆層として、前記基体層の一方側の面に配置された第１被覆層と、前記基体層の他方側の面に配置された第２被覆層とを備え、
前記第１被覆層及び第２被覆層が同一材料で構成されている癒着防止材。
【請求項６】
請求項１〜請求項４のいずれか一項に記載の癒着防止材において、
前記被覆層として、前記基体層の一方側の面に配置された第１被覆層と、前記基体層の他方側の面に配置された第２被覆層とを備え、
前記第１被覆層と前記第２被覆層とが異なる材料で構成されている癒着防止材。
【請求項７】
請求項１〜請求項６のいずれか一項に記載の癒着防止材において、
前記基体層及び前記被覆層のうち少なくとも一方には、薬剤が添加されている癒着防止材。
【請求項８】
請求項１〜請求項７のいずれか一項に記載の癒着防止材において、
前記水溶性高分子は、多糖類、蛋白質又は合成高分子である癒着防止材。
【発明の詳細な説明】
【技術分野】
【０００１】
本発明は、癒着防止材に関する。
【背景技術】
【０００２】
外科手術や外傷等に起因して発生し得る、生体組織の癒着を低減するための従来の癒着防止材として、ヒアルロン酸等の水溶性高分子を利用した癒着防止材が知られている（例えば、特許文献１又は２参照。）。
従来の癒着防止材によれば、ヒアルロン酸等の水溶性高分子を利用しているため、生体適合性及び生体内での分解性に優れた癒着防止材となる。【０００３】
また、従来の他の癒着防止材として、生体の適用部位に接着する接着層と、該接着層に積層される支持層とを積層して構成された癒着防止材が知られている（例えば、特許文献３〜５参照。）。
【先行技術文献】
【特許文献】
【０００４】
【特許文献１】日本国特表平５−５０８１６１号公報
【特許文献２】日本国特表平６−５０８１６９号公報
【特許文献３】日本国特開２００３−１２６２３５号公報
【特許文献４】日本国特開２００４−２０９２２８号公報
【特許文献５】日本国特開２００８−１０９９７９号公報
【発明の概要】
【発明が解決しようとする課題】
【０００５】
特許文献１及び２に開示された従来の癒着防止材においては、ヒアルロン酸等の水溶性高分子は親水性（水溶性）であるため、例えば術中に濡れたピンセットで取り扱うのが難しいなど、濡れたときの取り扱い性が非常に悪いという問題がある。濡れたときの取り扱い性が悪いと、例えば、目的位置からずれて癒着防止材を貼り付けてしまったときに貼り直しがきかないことから、経済的損失が大きくなってしまうという不具合がある。また、完全に乾燥した手術器具を使用しなければならないことから、使用者に過度の負担を与えかねない。【０００６】
一方、特許文献３〜５に開示された従来の他の癒着防止材によれば、支持層を有することから、水溶性高分子を含む基体層のみで構成された癒着防止材と比べ、濡れたときの取り扱い性に改善が期待できるものの、生体内での分解性や癒着防止性能の面から言えば、求められるレベルに十分達しているとは言い難い。【０００７】
そこで、本発明は、このような問題を解決するためになされたもので、生体内での十分な分解性及び優れた癒着防止性能を備えつつ、従来よりも濡れたときの取り扱い性に優れた癒着防止材を提供することを目的とする。
【課題を解決するための手段】
【０００８】
［１］本発明の癒着防止材は、水溶性高分子を含む基体層と、前記基体層の両面のうち少なくとも一方に配置され、脂肪族エステルを含む被覆層とを備え、分光エリプソメータを用いて波長３８０ｎｍ〜９００ｎｍで測定したときの前記被覆層の光学厚みが、２７ｎｍ以上１６０ｎｍ未満であることを特徴とする。【０００９】
本発明の癒着防止材によれば、水溶性高分子を含む基体層の両面のうち少なくとも一方に、脂肪族エステルを含む被覆層が配置されているため、水溶性高分子を含む基体層のみで構成された癒着防止材と比べて、濡れたときの取り扱い性を向上することが可能となる。また、被覆層の光学厚みが、２７ｎｍ以上１６０ｎｍ未満という非常に薄い値に設定されているため、被覆層を配置したからといって生体内での分解性や癒着防止性能が必要レベル以下に落ちてしまうこともない。詳細については実施例で後述するが、本発明の癒着防止材は、生体内での分解性も十分なレベルを満たし、癒着防止性能についても、水溶性高分子を含む基体層のみで構成された癒着防止材と比べても遜色のないものとなる。
したがって、本発明の癒着防止材は、生体内での十分な分解性及び優れた癒着防止性能を備えつつ、従来よりも濡れたときの取り扱い性に優れた癒着防止材となる。【００１０】
また、本発明者らが実験したところによると、被覆層の光学厚みを２７ｎｍ以上１６０ｎｍ未満に設定した場合、上記の効果を奏するのみならず、癒着防止材を生体組織に貼り付けたときの癒着防止材と生体組織との密着性を、従来よりも格段に高くすることが可能となる。【００１１】
［２］上記［１］に記載の癒着防止材においては、前記被覆層の光学厚みが、２７ｎｍ以上１２８ｎｍ以下に設定されていることが好ましい。【００１２】
詳細については実施例で後述するが、上記のように構成することにより、優れた癒着防止性能を備え、かつ、従来よりも濡れたときの取り扱い性に優れ、生体内での分解性により一層優れた癒着防止材を実現することができる。
また、癒着防止材を生体組織に貼り付けたときの癒着防止材と生体組織との密着性の点においても、上記のように構成することにより、さらに密着性に優れた癒着防止材を実現することができる。【００１３】
［３］また、本発明の癒着防止材は、水溶性高分子を含む基体層の両面のうち少なくとも一方に、脂肪族エステルを含む被覆層を、該被覆層の層厚が１３０ｎｍ以上８２０ｎｍ未満となるように積層することを特徴とする。【００１４】
このように構成することにより、水溶性高分子を含む基体層の両面のうち少なくとも一方に、脂肪族エステルを含む被覆層が配置されることとなるため、水溶性高分子を含む基体層のみで構成された癒着防止材と比べて、濡れたときの取り扱い性を向上することが可能となる。また、被覆層を、その層厚が１３０ｎｍ以上８２０ｎｍ未満となるように設定して積層するため、該被覆層が非常に薄くなる結果、被覆層を配置したからといって生体内での分解性や癒着防止性能が必要レベル以下に落ちてしまうこともない。詳細については実施例で後述するが、本発明の癒着防止材は、生体内での分解性も十分なレベルを満たし、癒着防止性能についても、水溶性高分子を含む基体層のみで構成された癒着防止材と比べても遜色のないものとなる。
したがって、本発明の癒着防止材は、生体内での十分な分解性及び優れた癒着防止性能を備えつつ、従来よりも濡れたときの取り扱い性に優れた癒着防止材となる。
また、被覆層の層厚を１３０ｎｍ以上８２０ｎｍ未満に設定した場合、上記の効果を奏するのみならず、癒着防止材を生体組織に貼り付けたときの癒着防止材と生体組織との密着性を、従来よりも格段に高くすることが可能となる。【００１５】
［４］上記［３］に記載の癒着防止材においては、前記被覆層の層厚が、１３０ｎｍ以上６６０ｎｍ以下に設定されていることが好ましい。【００１６】
上記のように構成することにより、優れた癒着防止性能を備え、かつ、従来よりも濡れたときの取り扱い性に優れ、生体内での分解性により一層優れた癒着防止材を実現することができる。
また、癒着防止材を生体組織に貼り付けたときの癒着防止材と生体組織との密着性の点においても、上記のように構成することにより、さらに密着性に優れた癒着防止材を実現することができる。【００１７】
［５］上記［１］〜［４］のいずれか１つに記載の癒着防止材においては、前記被覆層として、前記基体層の一方側の面に配置された第１被覆層と、前記基体層の他方側の面に配置された第２被覆層とを備え、前記第１被覆層及び第２被覆層が同一材料で構成されていることが好ましい。【００１８】
このように構成することにより、製造効率を向上することができ、製造コストの低廉化を図ることが可能となる。【００１９】
［６］上記［１］〜［４］のいずれか１つに記載の癒着防止材においては、前記被覆層として、前記基体層の一方側の面に配置された第１被覆層と、前記基体層の他方側の面に配置された第２被覆層とを備え、前記第１被覆層と前記第２被覆層とが異なる材料で構成されていることが好ましい。【００２０】
このように構成することにより、面によって異なる機能を備える癒着防止材を実現可能となる。【００２１】
［７］上記［１］〜［６］のいずれか１つに記載の癒着防止材においては、前記基体層及び前記被覆層のうち少なくとも一方には、薬剤が添加されていることが好ましい。【００２２】
このように構成することにより、添加した薬剤の効能をさらに備える癒着防止材を実現することができる。【００２３】
［８］上記［１］〜［７］のいずれか１つに記載の癒着防止材においては、前記水溶性高分子として、多糖類、蛋白質又は合成高分子を好ましく用いることができる。
【発明の効果】
【００２４】
本発明の癒着防止材によれば、生体内での十分な分解性及び優れた癒着防止性能を備えつつ、従来よりも濡れたときの取り扱い性に優れた癒着防止材を提供することができる。
【図面の簡単な説明】
【００２５】
【図１】図１は、第１実施形態に係る癒着防止材１を説明するために示す図であり、図１（ａ）は癒着防止材１の斜視図、図１（ｂ）はその一部拡大断面図である。
【図２】図２は、第２実施形態に係る癒着防止材２を説明するために示す図であり、図２（ａ）は癒着防止材２の斜視図、図２（ｂ）はその一部拡大断面図である。
【図３】図３は、第３実施形態に係る癒着防止材３を説明するために示す図であり、図３（ａ）は癒着防止材３の斜視図、図３（ｂ）はその一部拡大断面図である。
【図４】図４は、第４実施形態に係る癒着防止材４を説明するために示す図であり、図４（ａ）は癒着防止材４の斜視図、図４（ｂ）はその一部拡大断面図である。
【図５】図５は、コーティング液の濃度と被覆層の層厚との相関図である。
【図６】図６は、コーティング液の濃度と被覆層の光学厚みとの相関図である。
【図７】図７は、被覆層の層厚と平均分解性スコアとの関係を示す図である。
【図８】図８は、対照群及び試料Ｂ−１，Ｂ−０の平均癒着スコアを示す図である。
【図９】図９は、各試料の破断強度の測定結果を示す図である。
【図１０】図１０は、各試料の摩擦抵抗力の測定結果を示す図である。
【発明を実施するための形態】
【００２６】
以下、本発明の癒着防止材について、図に示す実施の形態に基づいて説明する。
【００２７】
［第１実施形態］
図１は、第１実施形態に係る癒着防止材１を説明するために示す図である。図１（ａ）は癒着防止材１の斜視図であり、図１（ｂ）は癒着防止材１の一部拡大断面図である。なお、図１（ａ）及び図１（ｂ）においては、発明の理解を容易にするため、基体層１０の層厚並びに基体層１０に対する第１被覆層２０及び第２被覆層３０の層厚をある程度誇張して表している。
【００２８】
第１実施形態に係る癒着防止材１は、図１に示すように、シート状からなる基体層１０と、基体層１０の一方側の面に配置された第１被覆層２０と、基体層１０の他方側の面に配置された第２被覆層３０とを備える。
【００２９】
基体層１０は、水溶性高分子から構成されている。水溶性高分子としては、多糖類、蛋白質又は合成高分子を好ましく用いることができる。
【００３０】
多糖類としては、例えば、デンプン、アミロース、アミロペクチン、グリコーゲン、グルコマンナン、デキストリン、グルカン、フルクタンなどの動植物の貯蔵多糖類、セルロース、ペクチン、キチンなどの動植物の構造多糖類、カラギーナン、アガロースなどの海藻由来の多糖類、プルランなどの微生物多糖類、ローカストビーンガム、グアーガムなどの植物ゴム多糖類、ヘパリン、ヒアルロン酸、コンドロイチン硫酸、へパラン硫酸、デルマタン硫酸、ケラタン硫酸などのグリコサミノグリカン、その他これら多糖の誘導体を好適に用いることができる。
蛋白質としては、例えば、ゼラチン、カゼイン、コラーゲンなどを好適に用いることができる。
合成高分子としては、例えば、ポリビニルアルコール、ポリビニルアルコール誘導体、ポリアクリル酸系水溶性ポリマー、ポリアクリルアミド、ポリアクリルアミド誘導体、ポリエチレンオキシド、ポリエチレンオキシド誘導体、ポリビニルピロリドン、ポリビニルピロリドン誘導体、ポリアミド系ポリマー、ポリアルキレンオキシド系ポリマー、ポリエーテルグリコール系ポリマー、無水マレイン酸共重合体系ポリマーなどを好適に用いることができる。
癒着防止材全体のしなやかさを高める観点から言えば、例示した水溶性高分子のなかでも、プルランを特に好適に用いることができる。
【００３１】
基体層１０の層厚は、例えば、１μｍ〜５０００μｍに設定されている。
【００３２】
被覆層としての第１被覆層２０及び第２被覆層３０は、ともに脂肪族エステルから構成されている。脂肪族エステルとしては、例えば、ポリ（ラクチド）類、ポリ（グリコリド）類、ポリ（ラクチド−コ−グリコリド）類、ポリ（乳酸）類、ポリ（グリコール酸）類、ポリ（乳酸−コ−グリコール酸）類、ポリカプロラクトン類、ポリカーボネート類、ポリエステルアミド類、ポリアンヒドリド類、ポリ（アミノ酸）類、ポリオルトエステル類、ポリアセタール類、ポリシアノアクリレート類、ポリエーテルエステル類、ポリ（ジオキサノン）類、ポリ（アルキレンアルキレート）類、ポリエチレングリコールとポリオルトエステルとのコポリマー、生分解性ポリウレタン混合物、その他これらの共重合体、ポリマーアロイなどを好適に用いることができる。特に、生体内適合性及び生体分解性に優れることから、ポリ（乳酸）類、ポリ（グリコール酸）類、ポリカプロラクトン類、ポリカーボネート類、及びこれらの共重合体のうちの少なくとも１種を用いることが好ましい。なお、第１実施形態において、第１被覆層２０及び第２被覆層３０は、これら例示した材料の中から同じ材料で構成されている。
【００３３】
第１被覆層２０は、分光エリプソメータを用いて波長３８０ｎｍ〜９００ｎｍで測定したときの光学厚みが、２７ｎｍ以上１６０ｎｍ未満である。第２被覆層３０についても同様に、分光エリプソメータを用いて波長３８０ｎｍ〜９００ｎｍで測定したときの光学厚みは、２７ｎｍ以上１６０ｎｍ未満である。
なお、第１被覆層２０と第２被覆層３０のそれぞれについて、分光エリプソメータを用いて波長３８０ｎｍ〜９００ｎｍで測定したときの光学厚みは、２７ｎｍ以上１２８ｎｍ以下であることがより好ましい。
【００３４】
ここで、「光学厚み」とは、測定対象物を光学的に測定して算出される厚みのことをいう。一方、「層厚」とは、測定対象物を物理的に測定して算出される厚みのことをいう。本明細書においては、「光学厚み」と「層厚」を異なる意味で用いている。
【００３５】
第１実施形態に係る癒着防止材１は、「基体層準備工程」と、「被覆層積層工程」とをこの順序で行うことにより製造することができる。以下、これら各工程を詳細に説明する。
【００３６】
「基体層準備工程」
まず、所定サイズの基体層１０を準備する。基体層１０の材料としては、上述した材料を好ましく用いることができる。
【００３７】
「被覆層積層工程」
次に、準備された基体層１０の一方面に第１被覆層２０を積層し、基体層１０の他方面に第２被覆層３０を積層する。第１被覆層２０及び第２被覆層３０の積層方法としては、例えば、第１被覆層２０及び第２被覆層３０の材料を所定濃度となるように調整したコーティング液を作製し、当該コーティング液中に基体層１０を所定時間浸漬させた後、コーティング液中から引き上げて乾燥等することによって、基体層１０に第１被覆層２０及び第２被覆層３０をそれぞれ積層することができる。
【００３８】
第１実施形態に係る癒着防止材１においては、第１被覆層２０の層厚が１３０ｎｍ以上８２０ｎｍ未満となるように積層している。第２被覆層３０についても同様に、その層厚が１３０ｎｍ以上８２０ｎｍ未満となるように積層している。
なお、第１被覆層２０と第２被覆層３０のそれぞれについて、層厚が１３０ｎｍ以上６６０ｎｍ以下となるように積層することがより好ましい。
【００３９】
以上のように構成された第１実施形態に係る癒着防止材１によれば、水溶性高分子を含む基体層１０の両面に脂肪族エステルを含む第１被覆層２０及び第２被覆層３０が配置されているため、水溶性高分子を含む基体層のみで構成された癒着防止材と比べて、濡れたときの取り扱い性を向上することが可能となる。また、分光エリプソメータを用いて波長３８０ｎｍ〜９００ｎｍで測定したときの、第１被覆層２０及び第２被覆層３０の各層の光学厚みが２７ｎｍ以上１６０ｎｍ未満（積層時の層厚で表すと１３０ｎｍ以上８２０ｎｍ未満）という非常に薄い値に設定されているため、第１被覆層２０及び第２被覆層３０を配置したからといって生体内での分解性や癒着防止性能が必要レベル以下に落ちてしまうこともない。詳細については実施例で後述するが、第１実施形態に係る癒着防止材１は、生体内での分解性も十分なレベルを満たし、癒着防止性能についても、水溶性高分子を含む基体層のみで構成された癒着防止材と比べても遜色のないものとなる。
したがって、第１実施形態に係る癒着防止材１は、生体内での十分な分解性及び優れた癒着防止性能を備えつつ、従来よりも濡れたときの取り扱い性に優れた癒着防止材となる。
【００４０】
また、詳細については実施例で後述するが、第１実施形態に係る癒着防止材１によれば、第１被覆層２０及び第２被覆層３０の各層の光学厚みが２７ｎｍ以上１６０ｎｍ未満（積層時の層厚で表すと１３０ｎｍ以上８２０ｎｍ未満）であるため、上記の効果を奏するのみならず、癒着防止材１を生体組織に貼り付けたときの癒着防止材１と生体組織との密着性を、従来よりも格段に高くすることが可能となる。
【００４１】
さらにまた、第１実施形態に係る癒着防止材１はシート状であることから、生体組織の使用箇所を問わずに幅広く使用することができる。
【００４２】
第１実施形態に係る癒着防止材１においては、第１被覆層２０及び第２被覆層３０が同一材料で構成されているため、製造効率を向上することができ、製造コストの低廉化を図ることが可能となる。
【００４３】
［第２実施形態］
図２は、第２実施形態に係る癒着防止材２を説明するために示す図である。図２（ａ）は癒着防止材２の斜視図であり、図２（ｂ）は癒着防止材２の一部拡大断面図である。なお、図２（ａ）及び図２（ｂ）においては、発明の理解を容易にするため、基体層１０の層厚並びに基体層１０に対する被覆層２２の層厚をある程度誇張して表している。また、図２において、図１と同一の部材については同一の符号を付し、詳細な説明は省略する。
【００４４】
第２実施形態に係る癒着防止材２は、基本的には第１実施形態に係る癒着防止材１と良く似た構成を有するが、基体層の一方側の面にのみ被覆層が配置されている点で、第１実施形態に係る癒着防止材１とは異なる。
【００４５】
すなわち、第２実施形態に係る癒着防止材２は、図２に示すように、シート状からなる基体層１０と、基体層１０の一方側の面に配置された被覆層２２とを備える。
【００４６】
被覆層２２は、脂肪族エステルから構成されている。脂肪族エステルとしては、第１実施形態で説明した第１被覆層２０及び第２被覆層３０と同様のものを例示することができる。
【００４７】
分光エリプソメータを用いて波長３８０ｎｍ〜９００ｎｍで測定したときの、被覆層２２の光学厚みは２７ｎｍ以上１６０ｎｍ未満（積層時の層厚で表すと１３０ｎｍ以上８２０ｎｍ未満）に設定されている。
なお、被覆層２２について、分光エリプソメータを用いて波長３８０ｎｍ〜９００ｎｍで測定したときの光学厚みは、２７ｎｍ以上１２８ｎｍ以下（積層時の層厚で表すと１３０ｎｍ以上６６０ｎｍ以下）であることがより好ましい。
【００４８】
このように、第２実施形態に係る癒着防止材２は、第１実施形態に係る癒着防止材１とは、基体層の一方側の面にのみ被覆層が配置されている点で異なるが、水溶性高分子を含む基体層１０の一方側の面に脂肪族エステルを含む被覆層２２が配置されているため、第１実施形態に係る癒着防止材１の場合と同様に、水溶性高分子を含む基体層のみで構成された癒着防止材と比べて、濡れたときの取り扱い性を向上することが可能となる。また、分光エリプソメータを用いて波長３８０ｎｍ〜９００ｎｍで測定したときの、被覆層２２の光学厚みが２７ｎｍ以上１６０ｎｍ未満（積層時の層厚で表すと１３０ｎｍ以上８２０ｎｍ未満）という非常に薄い値に設定されているため、生体内での分解性も十分なレベルを満たし、癒着防止性能についても、水溶性高分子を含む基体層のみで構成された癒着防止材と比べても遜色のないものとなる。
したがって、第２実施形態に係る癒着防止材２は、生体内での十分な分解性及び優れた癒着防止性能を備えつつ、従来よりも濡れたときの取り扱い性に優れた癒着防止材となる。
【００４９】
第２実施形態に係る癒着防止材２は、基体層の一方側の面にのみ被覆層が配置されている点以外では、第１実施形態に係る癒着防止材１と同様の構成を有するため、第１実施形態に係る癒着防止材１が有する効果のうち該当する効果をそのまま有する。
【００５０】
［第３実施形態］
図３は、第３実施形態に係る癒着防止材３を説明するために示す図である。図３（ａ）は癒着防止材３の斜視図であり、図３（ｂ）は癒着防止材３の一部拡大断面図である。なお、図３（ａ）及び図３（ｂ）においては、発明の理解を容易にするため、基体層１２の層厚並びに基体層１２に対する第１被覆層２０及び第２被覆層３０の層厚をある程度誇張して表している。また、図３において、図１と同一の部材については同一の符号を付し、詳細な説明は省略する。
【００５１】
第３実施形態に係る癒着防止材３は、基本的には第１実施形態に係る癒着防止材１と良く似た構成を有するが、基体層に抗菌剤が添加されている点で、第１実施形態に係る癒着防止材１とは異なる。
【００５２】
すなわち、第３実施形態に係る癒着防止材３においては、図３に示すように、基体層として、抗菌剤が添加された基体層１２を備える。基体層１２は、水溶性高分子に抗菌剤が添加されたものである。
基体層１２を構成する水溶性高分子としては、第１実施形態で説明した基体層１０と同様のものを例示することができる。抗菌剤としては、例えば、ニューキノロン系の抗菌剤などを好適に用いることができる。
基体層１２の層厚は、例えば、１μｍ〜５０００μｍに設定されている。
【００５３】
このように、第３実施形態に係る癒着防止材３は、第１実施形態に係る癒着防止材１とは、基体層に抗菌剤が添加されている点で異なるが、水溶性高分子を含む基体層１２の両面に脂肪族エステルを含む第１被覆層２０及び第２被覆層３０が配置されているため、第１実施形態に係る癒着防止材１の場合と同様に、水溶性高分子を含む基体層のみで構成された癒着防止材と比べて、濡れたときの取り扱い性を向上することが可能となる。また、分光エリプソメータを用いて波長３８０ｎｍ〜９００ｎｍで測定したときの、第１被覆層２０及び第２被覆層３０の光学厚みが２７ｎｍ以上１６０ｎｍ未満（積層時の層厚で表すと１３０ｎｍ以上８２０ｎｍ未満）という非常に薄い値に設定されているため、生体内での分解性も十分なレベルを満たし、癒着防止性能についても、水溶性高分子を含む基体層のみで構成された癒着防止材と比べても遜色のないものとなる。
したがって、第３実施形態に係る癒着防止材３は、生体内での十分な分解性及び優れた癒着防止性能を備えつつ、従来よりも濡れたときの取り扱い性に優れた癒着防止材となる。
【００５４】
第３実施形態に係る癒着防止材３においては、基体層１２には、抗菌剤が添加されているため、抗菌性能に優れた癒着防止材となる。
【００５５】
第３実施形態に係る癒着防止材３は、基体層に抗菌剤が添加されている点以外では、第１実施形態に係る癒着防止材１と同様の構成を有するため、第１実施形態に係る癒着防止材１が有する効果のうち該当する効果をそのまま有する。
【００５６】
［第４実施形態］
図４は、第４実施形態に係る癒着防止材４を説明するために示す図である。図４（ａ）は癒着防止材４の斜視図であり、図４（ｂ）は癒着防止材４の一部拡大断面図である。なお、図４（ａ）及び図４（ｂ）においては、発明の理解を容易にするため、基体層１４の層厚並びに基体層１４に対する第１被覆層２４及び第２被覆層３４の層厚をある程度誇張して表している。
【００５７】
第４実施形態に係る癒着防止材４は、図４に示すように、筒状からなる基体層１４と、基体層１４の外面に配置された第１被覆層２４と、基体層１４の内面に配置された第２被覆層３４とを備える。
【００５８】
基体層１４は、水溶性高分子から構成されている。水溶性高分子としては、第１実施形態で説明した基体層１０と同様のものを例示することができる。
基体層１４の層厚は、例えば、１μｍ〜５０００μｍに設定されている。
【００５９】
被覆層としての第１被覆層２４及び第２被覆層３４は、ともに脂肪族エステルから構成されている。脂肪族エステルとしては、第１実施形態で説明した第１被覆層２０及び第２被覆層３０と同様のものを例示することができる。
【００６０】
第１被覆層２４及び第２被覆層３４は、分光エリプソメータを用いて波長３８０ｎｍ〜９００ｎｍで測定したときの光学厚みが、２７ｎｍ以上１６０ｎｍ未満（積層時の層厚で表すと１３０ｎｍ以上８２０ｎｍ未満）に設定されている。
なお、第１被覆層２４と第２被覆層３４のそれぞれについて、分光エリプソメータを用いて波長３８０ｎｍ〜９００ｎｍで測定したときの光学厚みは、２７ｎｍ以上１２８ｎｍ以下（積層時の層厚で表すと１３０ｎｍ以上６６０ｎｍ以下）であることがより好ましい。
【００６１】
以上のように構成された第４実施形態に係る癒着防止材４によれば、水溶性高分子を含む基体層１４の外面及び内面に脂肪族エステルを含む第１被覆層２４及び第２被覆層３４が配置されているため、第１実施形態に係る癒着防止材１の場合と同様に、水溶性高分子を含む基体層のみで構成された癒着防止材と比べて、濡れたときの取り扱い性を向上することが可能となる。また、分光エリプソメータを用いて波長３８０ｎｍ〜９００ｎｍで測定したときの、第１被覆層２４及び第２被覆層３４の光学厚みが２７ｎｍ以上１６０ｎｍ未満（積層時の層厚で表すと１３０ｎｍ以上８２０ｎｍ未満）という非常に薄い値に設定されているため、生体内での分解性も十分なレベルを満たし、癒着防止性能についても、水溶性高分子を含む基体層のみで構成された癒着防止材と比べても遜色のないものとなる。
したがって、第４実施形態に係る癒着防止材４は、生体内での十分な分解性及び優れた癒着防止性能を備えつつ、従来よりも濡れたときの取り扱い性に優れた癒着防止材となる。
【００６２】
また、第４実施形態に係る癒着防止材４によれば、分光エリプソメータを用いて波長３８０ｎｍ〜９００ｎｍで測定したときの、第１被覆層２４及び第２被覆層３４の光学厚みが２７ｎｍ以上１６０ｎｍ未満（積層時の層厚で表すと１３０ｎｍ以上８２０ｎｍ未満）に設定されているため、上記の効果を奏するのみならず、癒着防止材４を生体組織に貼り付けた（配置した）ときの癒着防止材４と生体組織との密着性を、従来よりも格段に高くすることが可能となる。
【００６３】
さらにまた、第４実施形態に係る癒着防止材４は筒状であることから、例えば、腱、神経、卵管等の管状組織周辺に用いる癒着防止材として、特に有用である。
【００６４】
以上、本発明の癒着防止材を上記の各実施形態に基づいて説明したが、本発明は上記の各実施形態に限定されるものではなく、その要旨を逸脱しない範囲において種々の態様において実施することが可能であり、例えば次のような変形も可能である。
【００６５】
（１）上記第１実施形態、第３実施形態及び第４実施形態においては、第１被覆層及び第２被覆層が、脂肪族エステルのうち同じ材料で構成されていたが、本発明はこれに限定されるものではなく、第１被覆層と第２被覆層とが脂肪族エステルのうち異なる材料で構成されていてもよい。この場合は、面によって異なる機能を備える癒着防止材を実現可能となる。
【００６６】
（２）上記第３実施形態においては、基体層に抗菌剤が添加されている場合を例示して説明したが、本発明はこれに限定されるものではない。例えば、基体層ではなく被覆層に抗菌剤が添加されていてもよいし、基体層と被覆層の両方に抗菌剤が添加されていてもよい。また、被覆層が第１被覆層及び第２被覆層の２層からなる場合には、第１被覆層及び第２被覆層のいずれか一方に抗菌剤が添加されていてもよいし、第１被覆層及び第２被覆層の両方に抗菌剤が添加されていてもよい。
また、上記第３実施形態においては、薬剤として抗菌剤が添加されている場合を例示して説明したが、本発明はこれに限定されるものではなく、抗菌剤以外の薬剤（例えば、抗生剤、抗炎症剤、抗癒着剤、抗がん剤、消毒剤など）を用いてもよい。なお、癒着防止材を構成する各層のうち少なくとも２層に薬剤が添加されている場合においては、同一種類の薬剤を添加してもよいし、異なる種類の薬剤を添加してもよい。
【００６７】
（３）上記第４実施形態においては、基体層１４の外面及び内面に第１被覆層２４及び第２被覆層３４がそれぞれ配置されている場合を例示して説明したが、本発明はこれに限定されるものではない。第２実施形態の場合のように、基体層１４の外面及び内面のいずれか一方にのみ被覆層が配置されていてもよい。
また、上記第４実施形態においては、基体層１４並びに第１被覆層２４及び第２被覆層３４のいずれの層にも薬剤が添加されていないが、本発明はこれに限定されるものではない。第３実施形態の場合のように、基体層に薬剤が添加されていてもよいし、他の層に薬剤が添加されていてもよい。
【００６８】
（４）上記第１実施形態においては、被覆層積層工程として、いわゆるディッピング法を用いた場合を例示して説明したが、本発明はこれに限定されるものではなく、例えばスプレー法などの公知の成膜方法を用いることができる。
【実施例】
【００６９】
以下に、実施例及び比較例を挙げて本発明をより具体的に説明するが、本発明はその要旨を超えない限り、以下の実施例により何ら限定されるものではない。【００７０】
［実施例］
上述の第１実施形態に係る癒着防止材１の構成をもとに、シート状からなる基体層の両面に同一材料からなる第１被覆層及び第２被覆層（以下、単に「被覆層」と省略する場合もある。）が配置されたものを実施例とした。
具体的には、まず、１００ｍｍ×１００ｍｍ×厚さ４０μｍのプルラン膜を成膜して基体層を形成した。次に、所定濃度に調整したポリ乳酸−ポリグリコール酸−ポリεカプロラクトン／トルエン溶液（以下、コーティング液という。）を作製し、該コーティング液中に基体層を浸し、該基体層の両表面に被覆層を形成した。ディッピング後に一昼夜室温で乾燥させ、これを実施例に係る試料とした。【００７１】
［比較例］
水溶性高分子を含む基体層のみで構成された癒着防止材を比較例とした。具体的には、ヒアルロン酸とカルボキシメチルセルロースをカルボジイミド塩酸塩で架橋し、シート状に成型したものを比較例に係る試料とした。【００７２】
［被覆層の層厚の算出方法］
基体層に積層された被覆層の層厚を算出するにあたっては、次の手順で算出した。【００７３】
まず、基体層単独の層厚を予め測定しておき、基体層の両表面に被覆層をそれぞれ積層した後で、得られた試料の全体の厚みを測定した。次に、試料の全体の厚みから予め測定しておいた基体層の層厚を引いて、被覆層全体の厚み（第１被覆層と第２被覆層の層厚を合算した値）を算出した。そして、当該被覆層全体の厚みを２で除算し、基体層に積層された被覆層の層厚（第１被覆層及び第２被覆層の各層厚）を算出した。【００７４】
基体層の層厚又は試料全体の厚みについては、デジマチックインジケータ（株式会社ミツトヨ製「ＩＤ−Ｎ１１２」）を用いて測定した。【００７５】
［被覆層の光学厚みの測定方法］
基体層に積層された被覆層の光学厚みを測定するにあたっては、分光エリプソメータ（ジェー・エー・ウーラム・ジャパン株式会社製「ａｌｐｈａ−ＳＥ（米国登録商標）」）を用いた。測定波長は、３８０ｎｍ〜９００ｎｍとした。【００７６】
［コーティング液の濃度と被覆層の層厚との関係］
本発明者らは、プルラン膜（基体層）にディッピングするコーティング液の濃度と、ディッピング後の試料における被覆層の層厚（第１被覆層及び第２被覆層それぞれの層厚）との関係を知るため、以下に示す試験を行った。【００７７】
まず、１００ｍｍ×１００ｍｍ×厚さ４０μｍのプルラン膜（基体層）を準備し、当該プルラン膜に、０．０５ｗ／ｖ％〜５ｗ／ｖ％の間で段階的に濃度調整されたコーティング液をディッピングした。そして、上述した［被覆層の層厚の算出方法］によって、ディッピング後の試料における被覆層（第１被覆層及び第２被覆層）の層厚をそれぞれ算出した。【００７８】
図５は、コーティング液の濃度と被覆層の層厚との相関図である。
上記試験を行った結果、図５から分かるように、少なくとも上記の条件下においては、コーティング液の濃度と、ディッピング後の試料における被覆層の層厚との間には、強い相関関係があることがわかった。このため、試験例１〜４で用いる各試料における被覆層の層厚は、［被覆層の層厚の算出方法］によって得られる算出値ではなく、コーティング液の濃度と被覆層の層厚との関係から得られた相関式、例えば、直線式（ｙ＝０．６６ｘ，ｘ：コーティング液の濃度（ｗ／ｖ％），ｙ：被覆層の層厚（μｍ））を求めておき、各試料を作製したときの実際のコーティング液の濃度を代入して求めた理論値を採用した。【００７９】
［コーティング液の濃度と被覆層の光学厚みとの関係］
本発明者らは、プルラン膜（基体層）にディッピングするコーティング液の濃度と、ディッピング後の試料における被覆層の光学厚み（第１被覆層及び第２被覆層それぞれの光学厚み）との関係を知るため、以下に示す試験を行った。【００８０】
まず、１００ｍｍ×１２０ｍｍ×厚さ４０μｍのプルラン膜（基体層）を７枚準備し、当該プルラン膜に、０．３ｗ／ｖ％〜０．９ｗ／ｖ％の間で段階的に濃度調整されたコーティング液をそれぞれディッピングし、試料を作製した。コーティング液の濃度は、０．１ｗ／ｖ％刻みで計７段階とした。そして、分光エリプソメータを用いて、ディッピング後の試料における被覆層（第１被覆層及び第２被覆層）の光学厚みをそれぞれ測定した。【００８１】
図６は、コーティング液の濃度と被覆層の光学厚みとの相関図である。
上記試験を行った結果、図６から分かるように、少なくとも上記の条件下においては、コーティング液の濃度と被覆層の光学厚みとの間には、強い相関関係があることがわかった。このため、試験例１〜４で用いる各試料における被覆層の光学厚みは、エリプソメータを用いて実際に測定することによって得られる実測値ではなく、コーティング液の濃度と被覆層の光学厚みの関係から得られた相関式、例えば、直線式（ｙ＝１２６．４１ｘ＋１．９２，ｘ：コーティング液の濃度（ｗ／ｖ％），ｙ：被覆層の光学厚み（ｎｍ））を求めておき、各試料を作製したときの実際のコーティング液の濃度を代入して求めた理論値を採用した。【００８２】
［試験例１］
試験例１は、生体組織に貼り付けたときの癒着防止材の分解性を評価するための試験である。癒着防止材の分解性を評価するにあたっては、実施例及び比較例に係る試料から試験片を作製し、試験片をリン酸緩衝液に浸した後の外観を確認してスコア化することにより、癒着防止材の分解性を評価した。【００８３】
（１）試験片の準備
上記した実施例及び比較例に係る試料を裁断して、５０ｍｍ×５０ｍｍの正方形状の試験片を作製した。実施例に係る試料としては、コーティング液の濃度を０．０５ｗ／ｖ％、０．１０ｗ／ｖ％、０．２０ｗ／ｖ％、０．５０ｗ／ｖ％、０．７５ｗ／ｖ％、１．００ｗ／ｖ％、１．２５ｗ／ｖ％、１．５０ｗ／ｖ％の８段階に設定して作製した試料（試料Ａ−１〜Ａ−８）を用い、これら各試料について試験片を５枚ずつ準備した。比較例に係る試料（試料Ａ−０）についても、試験片を５枚準備した。【００８４】
（２）試験方法
まず、試験片を孔径４０μｍのメッシュで両面から挟み、メッシュで挟んだ試験片をリン酸緩衝液（３７℃、ｐＨ７．４に調整）の入ったビーカーに浸漬させ、緩やかに（５０ｒｐｍ）振とうさせ続けた。浸漬させてから１４日後、試験片の外観を観察して試験片の分解の程度（分解状態）をスコア化した。当該スコア（以下、分解性スコア）は、試験片がそのままの形状を維持しているものを「スコア２」とし、形状を維持していないが残存物が確認できるものを「スコア１」とし、形状を維持しておらず残存物も確認できないものを「スコア０」とした。そして、５枚の試験片の分解性スコアに基づき、平均分解性スコアを算出した。
各試料の被覆層の厚み（層厚の理論値と光学厚みの理論値）と平均分解性スコアを、表１に示す。また、被覆層の層厚（理論値）と平均分解性スコアとの関係を、図７に示す。【００８５】
【表１】
2011081162.tif 000003
【００８６】
表１及び図７に示すように、試料Ａ−７，Ａ−８については分解性が良くないが、試料Ａ−１〜Ａ−６については所定の分解性が認められた。特に、試料Ａ−１〜Ａ−４については、試料Ａ−０（比較例）と同等の分解性が認められた。これより、被覆層を層厚８２０ｎｍ未満に設定して積層すれば（すなわち、光学厚みを１６０ｎｍ未満とすれば）、生体内での十分な分解性を得ることができ、被覆層を層厚６６０ｎｍ以下に設定して積層すれば（すなわち、光学厚みを１２８ｎｍ以下とすれば）、さらに高い分解性を得ることができ、被覆層を層厚４９０ｎｍ未満に設定して積層すれば（すなわち、光学厚みを９７ｎｍ未満とすれば）、従来の癒着防止材と同等の分解性を得ることができるということが確認できた。【００８７】
なお、表１を見て分かるように、分光エリプソメータを用いて測定したときの各被覆層の光学厚みは、被覆層の層厚よりも小さくなっている。その理由は、基体層に積層された被覆層が基体層の表面に浸透して各被覆層と基体層との境界面が一体化するためと推測される。【００８８】
［試験例２］
試験例２は、癒着防止材の癒着防止性能を評価するための試験である。癒着防止性能を評価するにあたっては、実施例及び比較例に係る試料から試験片を作製し、試験片をラットの腹腔内に貼り付けて癒着の程度を観察及びスコア化することにより、癒着防止性能を評価した。【００８９】
（１）試験片の準備
上記した実施例及び比較例に係る試料を裁断して、３０ｍｍ×３０ｍｍの正方形状の試験片を作製した。実施例に係る試料としては、コーティング液の濃度を０．５ｗ／ｖ％に設定して作製した試料（試料Ｂ−１）を用い、試験片を１０枚準備した。比較例に係る試料（試料Ｂ−０）についても、試験片を１０枚準備した。【００９０】
（２−１）試験方法（癒着モデルの作製）
まず、ラットを全身麻酔下で３〜４ｃｍの腹部正中切開によって開腹し、盲腸を創外に露出させた。次に、露出させた盲腸の小腸側の一定面積（１〜２ｃｍ２）について、滅菌ガーゼを用いて点状出血が生じるまで擦過した。点状出血が生じた後は、正確に１０分間空気中に曝露した。そして、試験片を擦過部位に貼り付けて盲腸を腹腔内に戻し、切開した部分の腹壁を吸収性縫合糸（３−０）を用いて２層で連続縫合し、閉鎖した。
なお、実施例に係る試料（試料Ｂ−１）及び比較例に係る試料（試料Ｂ−０）のそれぞれについて１群あたり１０匹の癒着モデルを作製するとともに、対照群（試験片を貼り付けず盲腸部の擦過のみ）のモデルも計１０匹作製した。【００９１】
（２−２）試験方法（癒着程度の観察、癒着スコアの算出）
モデル作製から１４日後、ラットを全身麻酔下で開腹し、癒着惹起部位（試験片を貼り付けた部位及びその周辺部位）の癒着の程度を肉眼観察し、スコア化した。当該スコア（以下、癒着スコア）は、癒着が認められない状態を「スコア０」とし、細くて容易に分離できる程度の癒着が認められる状態を「スコア１」とし、狭い範囲ではあるが軽度の牽引に耐えられる程度の弱い癒着が認められる状態を「スコア２」とし、かなりしっかりとした癒着あるいは少なくとも２箇所に癒着が認められる状態を「スコア３」とし、３箇所以上に癒着が認められる状態を「スコア４」とした。【００９２】
（３）有意差の判定
対照群並びに実施例及び比較例に係る試料の平均癒着スコアを算出し、対照群−実施例間、実施例−比較例間の有意差検定を行った。検定は、Ｗｉｌｃｏｘｏｎ順位和検定を採用し、危険率５％以下を有意水準として、有意差の判定を行った。
各癒着モデルの癒着スコア及び平均癒着スコアを、表２に示す。また、対照群及び試料Ｂ−１，Ｂ−０の平均癒着スコアを、図８に示す。【００９３】
【表２】
2011081162.tif 000004
【００９４】
表２及び図８に示すように、試料Ｂ−１の平均癒着スコアは、対照群の平均癒着スコアよりも低く、統計的にみても危険率５％で両者の間に有意な差が認められた。また、試料Ｂ−１（実施例）の平均癒着スコアと試料Ｂ−０（比較例）の平均癒着スコアとの間には、統計的な有意差が認められなかった。これより、本発明の癒着防止材は、１４日間適用において優れた癒着防止性能を備えており、その癒着防止性能は、従来の癒着防止材と比較しても遜色の無いレベルであることが確認できた。【００９５】
［試験例３］
試験例３は、癒着防止材が濡れたときの取り扱い性を評価するための試験である。癒着防止材が濡れたときの取り扱い性を評価するにあたっては、実施例及び比較例に係る試料から試験片を作製し、試験片の一部を濡らしたときの破断強度を測定して、当該測定結果から濡れたときの取り扱い性を評価した。【００９６】
（１）試験片の準備
上記した実施例及び比較例に係る試料を裁断して、幅１０ｍｍ×長さ約１００ｍｍの短冊状の試験片を作製した。実施例に係る試料としては、コーティング液の濃度を０．１０ｗ／ｖ％、０．２０ｗ／ｖ％、０．５０ｗ／ｖ％、０．７５ｗ／ｖ％の４段階に設定して作製した試料（試料Ｃ−１〜Ｃ−４）を用い、これら各試料について試験片を５枚ずつ準備した。比較例に係る試料（試料Ｃ−０）についても、試験片を５枚準備した。【００９７】
（２）試験方法
まず、試験片の両端部（長手方向の両端部）を把持して試験片をループ状にし、ループ部分（試験片の中間部分）を擬似湿性組織に３０秒間押し当てた。このとき、ループ部分のうち約１０ｍｍ長が擬似湿性組織に押し当てられるようにした。擬似湿性組織として、１００ｍｍ×１４０ｍｍのベルクリン（アイオン株式会社の登録商標）に約３０ｍＬの超純水を吸わせたものを用いた。
次に、擬似湿性組織から試験片を外し、試験片を引張試験機（株式会社島津製作所製「オートグラフＡＧＳ−Ｊ」）にセットし、試験片の破断強度を測定した。擬似湿性組織から試験片を外してから破断強度を測定するまでに要する時間は、１０秒以内とした。
各試料の破断強度の測定結果を、表３及び図９に示す。【００９８】
【表３】
2011081162.tif 000005
【００９９】
表３及び図９に示すように、被覆層が層厚１３０ｎｍ以上（すなわち、光学厚み２７ｎｍ以上）である試料Ｃ−２，Ｃ−３，Ｃ−４の破断強度は、試料Ｃ−０（比較例）の破断強度よりも高かった。これより、塗布する被覆層の層厚を１３０ｎｍ以上（すなわち、被覆層の光学厚みを２７ｎｍ以上）に設定すれば、従来の癒着防止材よりも濡れたときの破断強度が高くなる、つまり、濡れたときの取り扱い性に優れることが確認できた。【０１００】
［試験例１〜３のまとめ］
試験例１より、被覆層の層厚を８２０ｎｍ未満（被覆層の光学厚みを１６０ｎｍ未満）に設定すれば、生体内での十分な分解性を得ることができるということが確認できた。また、試験例２より、実施例に係る癒着防止材は、１４日間適用において優れた癒着防止性能を備えており、その癒着防止性能は、従来の癒着防止材と比較しても遜色の無いレベルであることが確認できた。また、試験例３より、塗布する被覆層の層厚を１３０ｎｍ以上（すなわち、被覆層の光学厚みを２７ｎｍ以上）に設定すれば、従来の癒着防止材よりも濡れたときの取り扱い性に優れることが確認できた。
以上より、水溶性高分子を含む基体層の両面のうち少なくとも一方に脂肪族エステルを含む被覆層が配置され、かつ、積層する被覆層の層厚が１３０ｎｍ以上８２０ｎｍ未満（すなわち、被覆層の光学厚みが２７ｎｍ以上１６０ｎｍ未満）に設定された癒着防止材は、生体内での十分な分解性及び優れた癒着防止性能を備えつつ、従来よりも濡れたときの取り扱い性に優れた癒着防止材となることが確認できた。【０１０１】
［試験例４］
ところで、本発明者らは、上記の試験例１〜３に加えて、生体組織に癒着防止材を貼り付けたときの密着性を評価する試験も行った。癒着防止材の密着性を評価するにあたっては、実施例及び比較例に係る試料から試験片を作製し、擬似湿性組織に試験片が接触した状態で試験片を引っ張ったときの摩擦抵抗力（貼付強度）を測定して、当該測定結果から癒着防止材の密着性を評価した。【０１０２】
（１）試験片の準備
上記した実施例及び比較例に係る試料を裁断して、幅１０ｍｍ×長さ約１００ｍｍの短冊状の試験片を作製した。実施例に係る試料としては、コーティング液の濃度を０．１０ｗ／ｖ％、０．２０ｗ／ｖ％、０．５０ｗ／ｖ％、０．７５ｗ／ｖ％、１．００ｗ／ｖ％、１．２５ｗ／ｖ％、１．５０ｗ／ｖ％、２．００ｗ／ｖ％、３．００ｗ／ｖ％、４．００ｗ／ｖ％、５．００ｗ／ｖ％の１１段階に設定して作製した試料（試料Ｄ−１〜Ｄ−１１）を用い、これら各試料について試験片を５枚ずつ準備した。比較例に係る試料（試料Ｄ−０）についても、試験片を５枚準備した。【０１０３】
（２）試験方法
まず、プッシュプルゲージが取り付けられた固定治具に、試験片の長手方向一方端部を挟み、試験片の他方端部の先端から４０ｍｍを、擬似湿性組織に１０秒間押し当てた。擬似湿性組織として、１００ｍｍ×１４０ｍｍのベルクリン（アイオン株式会社の登録商標）に約３０ｍＬの超純水を吸わせたものを用いた。
次に、擬似湿性組織に試験片が接触した状態で固定治具ごと試験片を長手方向に沿って引っ張り（１ｍｍ／１ｓｅｃ）、試験片の摩擦抵抗力を測定した。
各試料の摩擦抵抗力の測定結果を、表４及び図１０に示す。【０１０４】
【表４】
2011081162.tif 000006
【０１０５】
表４及び図１０に示すように、実施例に係る試料Ｄ−１〜Ｄ−１１のいずれにおいても、比較例に係る試料Ｄ−０よりも摩擦抵抗力が大きくなった。特に、試料Ｄ−２〜Ｄ−７の場合、比較例に係る試料Ｄ−０の摩擦抵抗力の２倍強の値を示した。これより、被覆層の層厚を１３０ｎｍ以上８２０ｎｍ未満（すなわち、被覆層の光学厚みを２７ｎｍ以上１６０ｎｍ未満）に設定すれば、従来の癒着防止材よりも貼付強度が格段に高くなり、癒着防止材を生体組織に貼り付けたときの癒着防止材と生体組織との密着性を、従来よりも格段に高くできることが確認できた。【０１０６】
本発明を詳細にまた特定の実施態様を参照して説明したが、本発明の精神と範囲を逸脱することなく様々な変更や修正を加えることができることは当業者にとって明らかである。本出願は、２００９年１２月２８日出願の日本特許出願（特願２００９−２９６８７６）に基づくものであり、その内容はここに参照として取り込まれる。
【産業上の利用可能性】
【０１０７】
本発明の癒着防止材は、生体内での十分な分解性及び優れた癒着防止機能を備え、且つ濡れたときの取り扱い性に優れるので、手術時や外傷治療に使用する機能性医療材料として好適に用いることができる。
【符号の説明】
【０１０８】
１〜４  癒着防止材
１０，１２，１４  基体層
２２  被覆層
２０，２４  第１被覆層
３０，３４  第２被覆層
【図１】
2011081162.tif 000007
【図２】
2011081162.tif 000008
【図３】
2011081162.tif 000009
【図４】
2011081162.tif 000010
【図５】
2011081162.tif 000011
【図６】
2011081162.tif 000012
【図７】
2011081162.tif 000013
【図８】
2011081162.tif 000014
【図９】
2011081162.tif 000015
【図１０】
2011081162.tif 000016
【国際調査報告】
2011081162.tif 000017
2011081162.tif 000018
2011081162.tif 000019
2011081162.tif 000020